(57)【要約】【課題】緻密で結晶質であり電極（特にＬｉ二次電池の電極）として好適に用いることができる多孔質陽極酸化皮膜の製造方法及び多孔質陽極酸化皮膜を提供すること。【解決手段】硝酸系電解液を用い、１００Ｖ未満の電圧下でＴｉ基体を陽極酸化することを特徴とする多孔質陽極酸化皮膜の製造方法、並びに、硫酸溶液または硫酸アンモニウム溶液による第１の陽極酸化工程の後に、硝酸アンモニウム溶液による第２の陽極酸化工程を行うことを特徴とする多層多孔質陽極酸化皮膜の製造方法。【選択図】図１
2015190039.tif 000002
【特許請求の範囲】
【請求項１】
硝酸系電解液を用い、１００Ｖ未満の電圧下でＴｉ基体を陽極酸化することを特徴とする多孔質陽極酸化皮膜の製造方法。
【請求項２】
前記電解液のｐＨは１１以下であることを特徴とする請求項１記載の多孔質陽極酸化皮膜の製造方法。
【請求項３】
前記電圧は５−３５Ｖであることを特徴とする請求項１又は２記載の多孔質陽極酸化皮膜の製造方法。
【請求項４】
前記陽極酸化時の電流密度は３．０−５．０ｍＡｃｍ−２であることを特徴とする請求項１ないし３のいずれか１項記載の多孔質陽極酸化皮膜の製造方法。
【請求項５】
前記硝酸系電解液は硝酸アンモニウム溶液であることを特徴とする請求項１ないし４のいずれか１項記載の多孔質陽極酸化皮膜の製造方法。
【請求項６】
硫酸系電解液を用い、７０Ｖ以上の電圧下でＴｉ基体を陽極酸化することを特徴とする多孔質陽極酸化皮膜の製造方法。
【請求項７】
前記電圧は、１００Ｖ以上であることを特徴とする請求項６記載の多孔質陽極酸化皮膜の製造方法。
【請求項８】
前記電解液のｐＨは１１以下であることを特徴とする請求項６又は７記載の多孔質陽極酸化皮膜の製造方法。
【請求項９】
前記硫酸系電解液は硫酸溶液または硫酸アンモニウム溶液であることを特徴とする請求項６ないし８のいずれか１項記載の多孔質陽極酸化皮膜の製造方法。
【請求項１０】
硫酸溶液または硫酸アンモニウム溶液による第１の陽極酸化工程の後に、硝酸溶液又は硝酸アンモニウム溶液による第２の陽極酸化工程を行うことを特徴とする多層多孔質陽極酸化皮膜の製造方法。
【請求項１１】
前記第１の陽極酸化工程において硫酸溶液を用い、前記第２の陽極酸化工程では硝酸アンモニウムを用いることを特徴とする請求項１０記載の多層多孔質陽極酸化皮膜の製造方法。
【請求項１２】
前記第１の陽極酸化工程において硫酸アンモニウム溶液を用い、前記第２の陽極酸化工程では硝酸アンモニウムを用いることを特徴とする請求項１０記載の多層多孔質陽極酸化皮膜の製造方法。
【請求項１３】
Ｔｉ基体上に、平均細孔径が約１０−３０ｎｍ、細孔間距離８０ｎｍ以上で形成されている多孔質陽極酸化皮膜。
【請求項１４】
前記陽極酸化皮膜はＴｉＯ２−ＴｉＮの複合酸化膜であることを特徴とする請求項１３記載の陽極酸化皮膜。
【請求項１５】
Ｔｉ基体上に、平均細孔径φ５０−１５０ｎｍ、細孔間距離２５０ｎｍ以上で形成されている多孔質陽極酸化皮膜。
【請求項１６】
Ｔｉ基体上に、平均細孔径が約１０−３０ｎｍ、細孔間距離８０ｎｍ以上の膜と、平均細孔径５０−１５０ｎｍ、細孔間距離２５０ｎｍ以上の膜とが形成されていることを特徴とする多孔質陽極酸化皮膜。
【請求項１７】
前記皮膜は結晶質であることを特徴とする請求項１３ないし１６のいずれか１項記載の多孔質陽極酸化皮膜。
【請求項１８】
請求項１３ないし１７のいずれか１項記載の多孔質陽極酸化皮膜を有することを特徴とする電極。
【請求項１９】
前記電極はリチウムイオン２次電池用の電極である請求項１８記載の電極。
【請求項２０】
請求項１８又は１９記載の電極を有する電池。
【発明の詳細な説明】
【技術分野】
【０００１】
本発明は、多孔質陽極酸化皮膜の製造方法及び多孔質陽極酸化皮膜に関する。
【背景技術】
【０００２】
電気エネルギーの貯蔵・放出が繰り返し可能であるという点から、２次電池は用途に応じた様々な大きさ・形状で、種々の電子デバイスに利用されてきた。近年の著しい携帯電子機器の発展や電気エネルギーの有効利用の必要性などから、リチウムイオン２次電池の大容量化とハイパワー化が求められている。
【０００３】
現状で最も高いエネルギー密度を有するリチウムイオン２次電池は、他の２次電池と比較して次の特徴を有している。
（１）エネルギー密度が高い（電池そのものの小型化・軽量化が可能）
（２）動作電圧が高い（少ない本数で大きな出力が得られ、機器の小型化・軽量化が可能）
（３）メモリ効果がない（継ぎ足し充電が可能）
（４）安全性が高い（過充電に強い、熱的安定性が高い）
（５）寿命が長い
これらの特徴より、リチウムイオン２次電池は注目を浴びている。このため、リチウムイオン２次電池の更なる高性能化により市場のニーズが満たされる可能性は非常に高く、現在まで世界各国の企業や大学レベルでその開発研究が進められてきた。
【０００４】
そこで要求されている電池の高性能化は、従来型材料技術では実現困難であるため、蓄電技術における革新が期待されているところである。特に近年のナノサイエンス、ナノテクノロジーの進展を背景として、電気化学的活物質の精密なナノ構造制御に基づく大容量・高出力型電極材料の開発に関心が持たれている。  一例として、アノード酸化によりナノポーラスチタニア（ＴｉＯ２）皮膜を形成し、光触媒材料、太陽電池やＬｉ電池などの電極材料として応用する研究が行われている。
このように、アノード酸化によりナノポーラスチタニア（ＴｉＯ２）皮膜を形成し、光触媒材料、太陽電池やＬｉ電池などの電極材料として応用する研究が行われている（特許文献１−４、非特許文献１）。
【先行技術文献】
【特許文献】
【０００５】
【特許文献１】特許第５１９７７６６号公報
【特許文献２】特開２０１０−１０８９０４号公報
【特許文献３】特開２００６−８９８４２号公報
【特許文献４】特開２００５−２７２８８５号公報
【非特許文献】
【０００６】
【非特許文献１】S. Z. Chu＊（呉  松竹），  S. Inoue, K. Wada, S. Hishida, K. Kurashima, “Self-OrganizedNanoporous Anodic Titania Films and Ordered Quantum Titania Nanodots/Nanorodson Glass”, Advanced Functional Materials, 15 (8): 1343-1349, 2005.
【発明の開示】
【発明が解決しようとする課題】
【０００７】
従来の技術において、ナノポーラスまたはナノチューブ状のＴｉＯ２皮膜の作成には、主に腐食性の強いフッ化物イオンを含む有機系電解液が用いられているため、環境に悪影響を与えるほか、半導体であるＴｉＯ２皮膜の導電性（１０−１１−１０−１２Ω−１ｍ−１）が低いという解題がある。一方、窒化チタン（ＴｉＮ）は、優れた導電性（２．５×１０６Ω−１ｍ−１）を有するため、各種電極において導電助剤としてよく利用されているが、その合成は９００℃程度の高温焼結が必要のため、製造コストが高い。
また、緻密な膜は得られていない。すなわち、表面は粉状であり、触媒としては用いることはできても電池の電極として使用できる緻密な膜は得られていない。
【０００８】
さらに、結晶質の膜も得られていない。
そこで本発明では、新規のリチウムイオン２次電池の電極材料を目指し、チタニアアノード酸化皮膜の導電性を改善するために、硝酸系電解液を用いてＴｉ板のアノード酸化を行い、窒素を皮膜内に導入させることによりＴｉＯ２−ＴｉＮ複合皮膜を創製することを目的とした。
緻密で結晶質であり電極（特にリチウムイオン２次電池の電極）として好適に用いることができる多孔質陽極酸化皮膜の製造方法及び多孔質陽極酸化皮膜を提供することを目的とする。
【課題を解決するための手段】
【０００９】
請求項１に係る発明は、硝酸系電解液を用い、１００Ｖ未満の電圧下でＴｉ基体を陽極酸化することを特徴とする多孔質陽極酸化皮膜の製造方法である。
【００１０】
請求項２に係る発明は、前記電解液のｐＨは１１以下であることを特徴とする請求項１記載の多孔質陽極酸化皮膜の製造方法である。
【００１１】
請求項３に係る発明は、前記電圧は５−３５Ｖであることを特徴とする請求項１又は２記載の多孔質陽極酸化皮膜の製造方法である。
【００１２】
請求項４に係る発明は、前記陽極酸化時の電流密度は３．０−５．０ｍＡｃｍ−２であることを特徴とする請求項１ないし３のいずれか１項記載の多孔質陽極酸化皮膜の製造方法である。
【００１３】
請求項５に係る発明は、前記硝酸系電解液は硝酸アンモニウム溶液であることを特徴とする請求項１ないし４のいずれか１項記載の多孔質陽極酸化皮膜の製造方法である。
【００１４】
請求項６に係る発明は、硫酸系電解液を用い、７０Ｖ以上の電圧下でＴｉ基体を陽極酸化することを特徴とする多孔質陽極酸化皮膜の製造方法である。
【００１５】
請求項７に係る発明は、前記電圧は、１００Ｖ以上であることを特徴とする請求項６記載の多孔質陽極酸化皮膜の製造方法。
請求項８に係る発明は、前記電解液のｐＨは１１以下であることを特徴とする請求項６記載の多孔質陽極酸化皮膜の製造方法である。
【００１６】
請求項９に係る発明は、前記硫酸系電解液は硫酸溶液または硫酸アンモニウム溶液であることを特徴とする請求項６ないし８のいずれか１項記載の多孔質陽極酸化皮膜の製造方法である。
【００１７】
請求項１０に係る発明は、硫酸溶液または硫酸アンモニウム溶液による第１の陽極酸化工程の後に、硝酸溶液又は硝酸アンモニウム溶液による第２の陽極酸化工程を行うことを特徴とする多層多孔質陽極酸化皮膜の製造方法である。
【００１８】
請求項１１に係る発明は、前記第１の陽極酸化工程において硫酸溶液を用い、前記第２の陽極酸化工程では硝酸アンモニウムを用いることを特徴とする請求項１０記載の多層多孔質陽極酸化皮膜の製造方法である。
【００１９】
請求項１２に係る発明は、前記第１の陽極酸化工程において硫酸アンモニウム溶液を用い、前記第２の陽極酸化工程では硝酸アンモニウムを用いることを特徴とする請求項１０記載の多層多孔質陽極酸化皮膜の製造方法である。
【００２０】
請求項１３に係る発明は、Ｔｉ基体上に、平均細孔径が約１０−３０ｎｍ、細孔間距離８０ｎｍ以上で形成されている多孔質陽極酸化皮膜である。
【００２１】
請求項１４に係る発明は、前記陽極酸化皮膜はＴｉＯ２−ＴｉＮの複合酸化膜であることを特徴とする請求項１３記載の陽極酸化皮膜である。
【００２２】
請求項１５に係る発明は、Ｔｉ基体上に、平均細孔径φ５０−１５０ｎｍ、細孔間距離２５０ｎｍ以上で形成されている多孔質陽極酸化皮膜である。
前記膜厚は４５０−５００ｎｍであることが好ましい。
【００２３】
請求項１６に係る発明は、Ｔｉ基体上に、平均細孔径が約１０−３０ｎｍ、細孔間距離８０ｎｍ以上の膜と、平均細孔径５０−１５０ｎｍ、細孔間距離２５０ｎｍ以上の膜とが形成されていることを特徴とする多孔質陽極酸化皮膜である。
【００２４】
請求項１７に係る発明は、前記皮膜は結晶質であることを特徴とする請求項１３ないし１６のいずれか１項記載の多孔質陽極酸化皮膜である。
【００２５】
請求項１８に係る発明は、請求項１３ないし１７のいずれか１項記載の多孔質陽極酸化皮膜を有することを特徴とする電極である。
【００２６】
請求項１９に係る発明は、前記電極はリチウムイオン２次電池用の電極である請求項１８記載の電極である。
【００２７】
請求項２０に係る発明は、請求項１７又は１８記載の電極を有する電池である。
【発明の効果】
【００２８】
ａ．従来技術は、硝酸イオンを含む電解液を用いていた。本発明は、アンモニアイオンを含む酸性溶液を電解液とする。また、ｐＨの調整を行っている。
ｂ．従来技術は、粒子状酸化チタンまたはスポンジ状の皮膜である。本発明は、ナノサイズのシリンダー状の細孔セルの集合体からなる多孔質構造を持つ陽極酸化皮膜である。細孔のサイズは、直径５ｎｍ−５００ｎｍであり、電解液および陽極酸化条件により制御できる。
ｃ．従来技術は、１０Ｖ以上、１００Ｖ以下、３０秒以上、６０分間以内に酸化チタン粒子を形成する技術である。本発明は、陽極酸化電圧は、５Ｖから６００Ｖ（直流電源の最高電圧）まで、１０秒以上処理すれば、酸化チタンと窒化チタンの複合皮膜を作製できる。また、１０Ｖ以上であれば、ナノ細孔を有する多孔質複合皮膜が得られる。さらに、多孔質皮膜の厚さは陽極酸化処理時間または電流密度・電圧に比例するので、膜厚の限界はない。
【００２９】
ｄ．従来技術は、陽極酸化後に２００℃から７５０℃の温度域で１分以上２４時間以下の熱処理によって結晶化させることが必要であった。本発明は、電圧が５Ｖ以上（好ましくは１５Ｖ以上、さらに好ましくは２０Ｖ以上）であれば、（アナターゼ型）酸化チタンからなる結晶性陽極酸化皮膜が得られるため、加熱処理が不要である。なお、上限は３５Ｖとしてもよい。
ｅ．従来技術は、ｐＨ１２以上１５以下である。本発明は、電解液のｐＨは０から１１までに広い範囲で処理可能である。
ｆ．硝酸イオンとアンモニアイオンを共存する場合、二段階陽極酸化により、硝酸イオンだけを含む場合よりも、密着性と均一性の良い複合酸化皮膜を形成することができる。
ｇ．1段階目は、硫酸、シュウ酸、リン酸、各有機酸とそれらの混合液中での陽極酸化により、薄い多孔質酸化チタン皮膜を作り、その皮膜が次の陽極酸化の際に、電場フィルダーとして、細孔の開始点を誘導できる。
【００３０】
また、本発明においては、以下の効果も奏する。
・ナノ細孔を有する多孔質酸化チタン皮膜を作製する。
・基板との密着性のよい、厚い多孔質チタン酸化物皮膜を作製することができる。
・高導電性の窒化チタンを半導体のチタン酸化物に導入することによりチタン酸化物皮膜の導電性を改善する。
・陽極酸化法により、チタン酸化物皮膜を生成するとともに、窒化チタンも形成させて皮膜全体に分散し、酸化チタンと窒化チタンの複合多孔質皮膜を形成、製造できる。
・陽極酸化の条件により、直接結晶性酸化チタン皮膜を形成できる。（加熱処理は不要）
・湿式法かつ低温で窒化処理が可能になる。電解液の組成と濃度、液温、操作条件などにより、窒化チタンの含有量（または窒化率）を制御できる。（過去にアンモニア塩浴中で７００〜９００℃の高温処理が一般的である。）
なお、窒化チタンの含有量は、一般的に電解液の濃度（硝酸アンモニウム）が高いほど、高くなり、また、結晶性については、印加電圧が高いほど、結晶性が高くなる。また、多孔質皮膜の細孔サイズ（直径）は、電解液の温度と電圧、電流密度に比例するためこれらは用途に応じで適宜制御すればよい。
【図面の簡単な説明】
【００３１】
【図１】典型的な多孔質陽極酸化皮膜の構造
【図２】実験装置の模式図
【図３】二極式ポーチセルの作製方法を示す図
【図４】０．０５Ｍ硝酸アンモニウム溶液を用い各定電圧で１ｈ，５℃のアノード酸化後の試験片を示す図である。
【図５】０．０５Ｍ硝酸アンモニウム溶液を用い各定電圧で１ｈ，５℃のアノード酸化後に生成した皮膜の表面ＦＥ−ＳＥＭ画像（ａ），（ｂ）１５Ｖ，  （ｃ），（ｄ）２０Ｖ，  （ｅ），（ｆ）２５Ｖ
【図６】０．０５Ｍ硝酸アンモニウム溶液を用い各定電圧で１ｈ，５℃のアノード酸化後に生成した皮膜のＸＰＳスペクトル（ａ），（ｂ）１５Ｖ，  （ｃ），（ｄ）２０Ｖ，  （ｅ），（ｆ）２５Ｖ
【図７】０．０５Ｍ硝酸アンモニウム溶液を用い各温度で定電流密度３．０ｍＡｃｍ-2, １ｈのアノード酸化後に生成した皮膜の表面ＦＥ−ＳＥＭ画像（ａ），（ｂ）１℃，  （ｃ），（ｄ）５℃
【図８】０．０５Ｍ硝酸アンモニウム溶液を用い１０℃，定電流密度３．０ｍＡｃｍ−２，  １ｈのアノード酸化後に生成した皮膜の表面ＦＥ−ＳＥＭ画像
【図９】０．０５Ｍ硝酸アンモニウム溶液を用い各温度で定電流密度５．０ｍＡｃｍ-2, 1 hのアノード酸化後に生成した皮膜の表面・断面ＦＥ−ＳＥＭ画像（ａ），（ｂ）１℃，  （ｃ），（ｄ）５℃，  （ｅ），（ｆ），（ｃ）の皮膜断面
【図１０】０．０５Ｍ硝酸アンモニウム溶液を用い５．０ｍＡｃｍ-2, １ｈ，５℃のアノード酸化後に生成した皮膜のＸＰＳスペクトル
【図１１】０．０５Ｍ硝酸アンモニウム溶液を用い５．０ｍＡｃｍ−２，  １ｈ，５℃のアノード酸化後に生成した皮膜断面（ａ）  ，（ｂ）ＴＥＭ画像  （ｃ），（ｄ）電子線回折斑点図
【図１２】０．０５Ｍ硝酸アンモニウム溶液を用い５．０ｍＡｃｍ-2, １ｈ，５℃のアノード酸化後に生成した皮膜のＥＤＳスペクトル（ａ）  全体  （ｂ）  酸化皮膜  （ｃ）  基板
【図１３】１０ｖｏｌ％硫酸溶液を用い各電圧，室温で２０ｍｉｎのアノード酸化後に生成した皮膜の表面ＦＥ−ＳＥＭ画像（ａ），（ｂ）４０Ｖ，  （ｃ），（ｄ）５０Ｖ，  （ｅ），（ｆ）６０Ｖ
【図１４】１０ｖｏｌ％硫酸溶液を用い各電圧，室温で２０ｍｉｎのアノード酸化後に生成した皮膜の表面ＦＥ−ＳＥＭ画像（ａ），（ｂ）７０Ｖ，  （ｃ），（ｄ）８０Ｖ
【図１５】１０ｖｏｌ％硫酸溶液を用い各電圧，室温で２０ｍｉｎのアノード酸化後に生成した皮膜の表面ＦＥ−ＳＥＭ画像（ａ），（ｂ）９０Ｖ，  （ｃ），（ｄ）１００Ｖ
【図１６】１０ｖｏｌ％硫酸溶液を用い各電圧  室温で２０ｍｉｎのアノード酸化後の試験片
【図１７】１０ｖｏｌ％硫酸溶液を用い各電圧，室温で２０ｍｉnのアノード酸化後に生成した皮膜のＸＰＳスペクトル
【図１８】０．５Ｍ硫酸アンモニウム溶液を用い各電圧，室温で１ｈのアノード酸化後に生成した皮膜の表面ＦＥ−ＳＥＭ画像（ａ），（ｂ）１５Ｖ，  （ｃ），（ｄ）２０Ｖ，  （ｅ），（ｆ）２５Ｖ
【図１９】硫酸アンモニウム溶液を用い１００  Ｖ，  室温で１  ｈのアノード酸化後に生成した皮膜の表面ＦＥ−ＳＥＭ画像（ａ），（ｂ）０．５Ｍ，  （ｃ），（ｄ）２Ｍ
【図２０】２Ｍ硫酸アンモニウム溶液を用い１００Ｖ，室温で１ｈのアノード酸化後に生成した皮膜のＸＰＳスペクトル
【図２１】２Ｍ硫酸アンモニウム溶液を用い１００Ｖ，室温で１ｈのアノード酸化後に生成した皮膜断面（ａ），（ｂ）ＴＥＭ画像  （ｃ），（ｄ）電子線回折斑点図
【図２２】２  Ｍ硫酸アンモニウム溶液を用い１００Ｖ，  室温で１ｈのアノード酸化後に生成した皮膜断面のＥＤＳスペクトル（ａ）全体  （ｂ）酸化皮膜  （ｃ）基板
【図２３】１０ｖｏｌ％アンモニア水を用い各電圧，５℃で１ｈのアノード酸化後に生成した皮膜の表面ＦＥ−ＳＥＭ画像（ａ），（ｂ）１５Ｖ，  （ｃ），（ｄ）２０Ｖ，  （ｅ），（ｆ）２５Ｖ
【図２４】１０ｖｏｌ％アンモニア水を用い各電圧，５℃で１ｈのアノード酸化後に生成した皮膜のＸＰＳスペクトル
【図２５】電流密度−時間曲線    （ａ）一段階目  （ｂ）二段階目
【図２６】一段階目に硫酸溶液，二段階目に硝酸アンモニウム溶液を用いたアノード酸化後に生成した皮膜の外観図
【図２７】二段階アノード酸化後に生成した皮膜の表面ＦＥ−ＳＥＭ画像一段階目：１０ｖｏｌ％硫酸溶液，  ２０ｍｉｎ，  室温（ａ），（ｂ）２０Ｖ，  （ｃ），（ｄ）５０Ｖ，  （ｅ），（ｆ）１００Ｖ    二段階目：０．０５Ｍ硝酸アンモニウム溶液，  ２５Ｖ，  １ｈ，  ５℃
【図２８】一段階目に硫酸１００Ｖ，２０ｍｉｎ，  二段階目に硝酸アンモニウム２５Ｖ，  １ｈのアノード酸化後に生成した皮膜断面
【図２９】一段階目に硫酸１００Ｖ，２０ｍｉｎ，二段階目に硝酸アンモニウム２５Ｖ，  １ｈアノード酸化後に生成した皮膜のＥＤＳスペクトル。（ａ）全体  （ｂ）一段階目に生成した皮膜
【図３０】一段階目に硫酸１００Ｖ，２０ｍｉｎ，  二段階目に硝酸アンモニウム２５Ｖ，  １ｈのアノード酸化後に生成した皮膜のＥＤＳスペクトル（ａ）二段階目に生成した皮膜    （ｂ）基板
【図３１】一段階目に硫酸１００Ｖ，２０ｍｉｎ，  二段階目に硝酸アンモニウム２５Ｖ，１ｈのアノード酸化後に生成した皮膜のＸＰＳスペクトル
【図３２】一段階目に硫酸アンモニウム１００Ｖ，１ｈ，  二段階目に硝酸アンモニウム２５Ｖ，１ｈのアノード酸化後に生成した皮膜（ａ），（ｂ）表面，  （ｃ）断面
【図３３】二段階アノード酸化により生成した皮膜のＸＲＤパターン（ａ）一段階目：硫酸溶液、二段階目：硝酸アンモニウム溶液（ｂ）一段階目：硫酸アンモニウム溶液、二段階目：硝酸アンモニウム溶液
【図３４】一段階目に硫酸溶液、二段階目に硝酸アンモニウム溶液を用いた二段階アノード酸化により生成したＴｉＯ２−ＴｉＮ複合皮膜（４５０ｎｍ）の電池特性（ａ）充放電曲線  （ｂ）サイクル特性
【図３５】一段階目に硫酸アンモニウム、二段階目に硝酸アンモニウムを用いた二段階アノード酸化により生成したＴｉＯ２−ＴｉＮ複合皮膜（５００ｎｍ）の電池特性（ａ）充放電曲線  （ｂ）サイクル特性
【図３６】硫酸溶液を用いたアノード酸化により生成したＴｉＯ２皮膜の電池特性（ａ）充放電曲線  （ｂ）サイクル特性
【発明を実施するための形態】
【００３２】
以下に本発明を実施するための形態を説明する。
１−２  アノード酸化
１−２−１  第一種バルブメタルのアノード酸化
金属には遷移金属、非遷移金属という分類があるが、一方では金属の誘電特性から見ると、バルブメタルという分類がある。バルブとは弁作用のある金属という意味で、正確にはその金属表面に生成する酸化皮膜が、電流を一方向にのみ流し、反対方向には非常に流しにくいというような特性のものをいう。つまり整流作用を持つ酸化皮膜のことである。
【００３３】
長い間アルミニウムは、バルブメタルの代表とされていたが、そのほかにニオブ、タンタル、チタン、ジルコニウム、ハフニウム、希土類元素などがバルブメタルに分類されていた（第一種）。時には亜鉛、銅、コバルト、ニッケル、クロム、マンガン、モリブデン、タングステンなどもバルブメタルに分類されることがある（第二種）。しかし、金属の表面に生成する酸化皮膜が整流作用をするには、その酸化皮膜を化成する電解液の種類に強く依存する。液性が酸性化、アルカリ性か、または水溶液か非水溶液か、あるいは溶融塩であるかで、その特性は著しく異なる。
【００３４】
アノード酸化できる金属は、酸化の初期に、電気的には絶縁性のバリヤー皮膜を形成するような酸化物である。すなわち酸化物の電子伝導性が非常に低く、高い電場のもとで、わずかなイオン電導性を示すような酸化物を形成する場合に限り酸化皮膜は成長する。
【００３５】
ここで取り扱うアノード酸化皮膜には、構造的に見てバリヤー皮膜とポーラス皮膜とがある。バリヤー皮膜とは酸化物皮膜が緻密で孔がなく、電流は高い電場のもとで、絶縁性の酸化物皮膜中を流れて厚く成長する。ポーラス皮膜は、最初にできたバリヤー皮膜が高い電場の動きと、電解液の溶解作用を受けて局部的に孔を形成し、多孔質となったものである。したがってこのタイプの皮膜は、バリヤー型の部分とポーラス型の部分の二重構造をとる（図１）。
１−２−２  チタンのアノード酸化
チタンアノード酸化皮膜の成長過程においては、チタンイオンと酸素の両方の移動が皮膜の形成に寄与しているものと考えられている。しかし、皮膜を通ってチタンイオンの移動が起こり、酸化物／溶液界面で皮膜が成長するか、酸素の移動によって金属／酸化物界面で皮膜が成長するか、あるいは電解条件によって同時に進行するかという機構について、十分に説明できる理論は確立されていない。
【００３６】
チタンアノード酸化の電解液の種類や、電解条件によって皮膜の組成に変化はあるが、アナタ−ゼ型とルチル型の混在した二酸化チタン（ＴｉＯ２）がその主成分である。また、皮膜の成長過程においては、無定形皮膜とアナタ−ゼおよびルチルの微結晶の生成が並行して起こっているため、皮膜はこれらの混合物から成り立っている。
【００３７】
電解液としては、溶融塩、非水溶液、水溶液を用いた開発が行われてきたが、最近の実生産においては、酸あるいはアルカリ水溶液が使用されるのが一般的である。
【００３８】
電解は通常は直流電解で行うが、交流電解でもアノード酸化することが出来る。チタンのアノード酸化皮膜は、皮膜が厚くなるにつれ抵抗が増加するので、一定速度で電圧を上昇させる方法、あるいは定電流密度により所定の電圧に到達後定電圧電解に切り替える方法で行われている。チタンのアノード酸化においては、電解液の種類により電解挙動と皮膜生成率が異なる。皮膜の厚さは同一の電解浴を用いる限りにおいては、電流密度や昇圧速度、電解時間などにほとんど関係なく、最高電圧によって決定される。
【００３９】
１−３  ナノ構造を利用したリチウムイオン２次電池
物質のサイズがナノオーダーまで小さくなると、バルク金属とは異なる物性が現れる。リチウムイオン２次電池用電極材料についても同様である。例えば、アナタ−ゼ型ＴｉＯ２へのリチウムイオン脱挿入は可能だが、ルチル型ＴｉＯ２でもサイズが１５ｎｍまで小さくなると、リチウムイオンの脱挿入が可能となり、かつ放電容量は３６５ｍＡｈｇ−にまで達する。さらに、アナタ−ゼ型ＴｉＯ２についても、バルクの理論容量は約１６７ｍＡｈｇ−だが、６ｎｍのナノ粒子では、放電容量が３６０ｍＡｈｇ−に増加する。このように、従来の活物質でもナノサイズまで小さくなると放電容量が著しく増加する。これは、表面積の増加による効果である。表面積の増加による性能向上は、出力特性にも現れる。これは、ナノ細孔内へのリチウムイオンと電解液の移動が容易に出来たことによるものである。このようにナノポーラス電極では表面積が大きいため、表面化学液反応性に起因するリチウム貯蔵などナノ物質特有のエネルギー物性にも興味が持たれる。表面を利用すれば化学量論組成以上のリチウムを貯蔵する可能性もある。このナノ結晶特有のエネルギー貯蔵物性を用いれば、大容量・高出力な革新的なリチウムイオン２次電池電極材料の実現が期待できる。
【００４０】
１−４  目的
現在、リチウムイオン２次電池の大容量化・ハイパワー化のため電極にナノポーラスＴｉＯ２を用いる研究が行われている。従来のナノポーラスＴｉＯ２電極の作製方法として、フッ化物イオンを含む電解液を用いたアノード酸化が一般的である。前述したように、電極をナノポーラス構造にすることにより表面積が増大し、リチウムの脱挿入特性の向上が期待される。
【００４１】
しかし、ＴｉＯ２のみで形成されるナノポーラス皮膜は導電性が低く、加えて電解液に含まれるフッ化物イオンは環境に悪影響を及ぼすことが課題である。
そこで、導電性を改善するために、アノード酸化の際に電解液から皮膜内に窒素を取り入れ、ＴｉＯ２とＴｉＮの複合皮膜（導電率ＴｉＯ２：１０−１１〜１０−１２Ω−１ｍ−１、ＴｉＮ：２．５×１０６Ω−１ｍ−１）を生成させようと考えた。本研究では、リチウムイオン２次電池の電極材料を目指し、硝酸アンモニウム溶液を用いてＴｉ板へアノード酸化を施すことによりＴｉＯ２−ＴｉＮ複合皮膜を創製することを目的する。
【実施例】
【００４２】
２−１  試験片
純Ｔｉ板  （２０×４０×０．１ｍｍ  ９９．５％）を出発材料として用いた。
２−２  脱脂処理
２−１に示した試験片をアセトン、エタノール中で各１０分間の超音波洗浄後、蒸留水で洗浄した。その後Ａｒガスで乾燥した。
【００４３】
２−３  アノード酸化
２−３−１  電圧・電流密度・温度による影響
実験装置の模式図を図２に示す。アノード酸化はアノードに２−２に示した試験片、対極にグラファイト（３０×１００×８．０ｍｍ）、電解液として０．０５Ｍ硝酸アンモニウム溶液を用いた。溶液は、硝酸アンモニウム４．０４ｇにイオン交換水を加え１．０Ｌに調整し作製した。アノード酸化により発生する熱を効率的に取り除くために、氷浴で冷却して低温を保ち、撹拌をしながら行った。アノード酸化条件は、電圧の影響を調べるために１５−２５Ｖ、電流密度の影響を調べるために３．０×１０−３−５．０×１０−３Ａｃｍ−２、温度の影響を調べるために１−１０℃、それぞれ１ｈ行った。
２−３−２  電解液による影響
硝酸イオン（ＮＯ３−）の腐食性が、基板と酸化皮膜の密着性に影響を及ぼしているのではないかと考え、ＮＯ３−を含まない溶液を用いて検証を行った。アノード酸化に使用した溶液およびアノード酸化条件を表１に示した。
【表１】
2015190039.tif 000003
【００４４】
２−３−３  二段階アノード酸化
一段階目は密着性改善のために緻密膜を形成させ表面にふたをすること、二段階目は酸化皮膜内に窒化物を生成させることを目的とし、二段階アノード酸化を行った。一段階目に硫酸系の溶液、二段階目に硝酸アンモニウム溶液を用いてアノード酸化を行った。アノード酸化には図２に示した装置を用い、一段階目に１０ｖｏｌ％硫酸（１００Ｖ，２０ｍｉｎ，室温）または、２Ｍ硫酸アンモニウム（１００Ｖ，１ｈ，５℃）、二段階目に０．０５Ｍ硝酸アンモニウム（２５Ｖ，１ｈ，５℃）を用い、二段階のアノード酸化を行った。溶液の調整は２−３−１または２−３−２に示した方法と同様である。
【００４５】
２−４  アノード酸化皮膜の特性評価
各条件で得たアノード酸化皮膜に対する特性評価の方法を以降に示す。
酸化皮膜をオスミウムで１０ｓ蒸着を行った後、ＦＥ−ＳＥＭ（ＪＥＯＥＬ−ＪＳＭ７００１）を用いて、酸化皮膜表面・断面形態の観察およびＥＤＳによる化学組成の分析を行った。ＸＰＳ（ＰＨＩ−５６００）（ＣｕＫα線）を用いて、皮膜表面・内部の化学組成の分析を行った。皮膜内部の分析の際はＡｒスパッタを行った。ＸＲＤ（ＲＩＮＴ２０００）（４０ｋＶ／３０ｍＡ）を用いて結晶構造の分析を行った。酸化皮膜をＦＩＢで加工をした後、ＴＥＭ  （ＪＥＯＥＬ−ＪＳＭ２１００）を用いて、皮膜の微細構造の観察と結晶構造の分析を電子線回折により行った。
２−５  アノード酸化皮膜のリチウムイオン２次電池電極としての特性評価
２−５−１  電極の作製
２−３−３で作製した二つの試料を１０×４０×０．１ｍｍ（電極面積：１．０×１．０ｃｍ）に切り取り、電気炉で４００℃・２ｈの加熱処理を行ったものを電極とした。
【００４６】
２−５−２  電池の作製
図３の様式でポーチセルを作製した。手順（１）は空気中で行い、２−５−１に示した試料の中央部分にシーラントを熱圧着したものを作用極とした。３ｃｍのニッケル線の中央部も同様の操作をし、金属リチウムに接続するリード線とした。またセパレータを作用極が包まれる大きさの袋状にし、手順（１）に示すようにそれぞれのパーツを配置した後、Ａ辺とＢ辺を熱圧着した。手順（１）で作製したポーチとリード線をＡｒ置換したグローブボックス内に入れ手順（２）の工程を行った。金属リチウム（本城金属製）を５．０×３．０ｃｍに切り取り、それにニッケル線を挟み半分に折りたたみ圧着したものを対極として用い、セパレータを挟んで作用極と対置させた。次いで、電解液として１．０ｍＬの１Ｍ  ＬｉＰＦ６／ＥＣ＋ＥＭＣ＋ＤＭＣ（１：１：１ｖｏｌ．）をセル内部に注ぎ、Ｃ辺を熱圧着し二極式ポーチセルとした。
【００４７】
２−５−３  定電流放電試験
２−５−２で作製した二極式ポーチセルを用いて、電流密度５０ｍＡｃｍ−２、電圧範囲１．０−３．０Ｖ、測定温度３０℃の条件で５０サイクルの定電流放電試験を行った。測定には北斗電工製のＨＪ１０１０ｍＳＭ８Ａ充放電装置を使用した。
【００４８】
２−６  試薬
実験に用いた試薬は、以下の通りである。
硝酸アンモニウム          和光純薬工業株式会社  和光一級
硫酸アンモニウム          和光純薬工業株式会社  試薬特級
硫酸                      和光純薬工業株式会社  試薬特級
アンモニア水              関東化学株式会社  鹿一級
【００４９】
３−１  硝酸アンモニウム溶液を用いたアノード酸化
３−１−１  電圧の影響
電圧による影響を検証した結果を以降に示す。
図４に、０．０５  Ｍ硝酸アンモニウム溶液を用い各定電圧で１ｈ，５℃のアノード酸化後の試験片を示す。
図５のＳＥＭ画像から確認できるように、それぞれの電圧で不均一な皮膜が形成し、電圧の上昇に伴いより不均一な皮膜が形成した。皮膜内部（図５（ｆ））には、ナノチューブのような層が形成していることから、硝酸アンモニウム溶液を用いたアノード酸化によりナノポーラス皮膜が生成する可能性があることがわかった。
【００５０】
図５に示した皮膜の化学組成の分析をＸＰＳにより行った結果を図６に示す。まずチタン領域のスペクトルを見ると、Ｔｉ４＋のピークが現れたためＴｉＯ２の生成が確認出来た。スパッタ後のスペクトルを見ると、Ｔｉ３＋の部分がブロードしたため、皮膜内部にはＴｉＮが生成したことが確認出来た。さらに窒素領域のスペクトルから、皮膜表面は硝酸イオン（ＮＯ３−）とアンモニウムイオン（ＮＨ４＋）の吸着のみだが、皮膜内部には窒化物のピークが現れたため、ＴｉＮの生成が示唆される。これらの結果から、硝酸アンモニウム溶液によってアノード酸化を行うことによりＴｉＯ２とＴｉＮの複合皮膜の生成が示唆される。
【００５１】
３−１−２  電流密度・温度の影響
電流密度３．０ｍＡｃｍ−２の定電流で１ｈのアノード酸化を行った際の、温度による影響を検証した結果を図７、図８に示す。ＳＥＭ画像から、１℃と５℃の場合ではポーラスが形成していないことが確認出来た。この一因として、電圧が十分に上昇しなかったことが考えられる。一方１０℃の場合は、皮膜表面は不均一であるが部分的にポーラスが形成した。
【００５２】
次に、電流密度を５．０ｍＡｃｍ−２に上げ温度による影響を検証した結果を図９に示す。１℃の場合は、３．０ｍＡｃｍ−２で５℃の場合に形成した皮膜と類似した表面となった。この一因として、アノード酸化の際に流れた電圧がほとんど同じであったためと考えられる。５℃の場合に、皮膜表面が均一で且つポーラス構造を有する皮膜の形成に成功した。この皮膜の膜厚は約６．５μｍである。しかし、断面は層状で、皮膜が非常にはがれやすかったため基板との密着性は悪いと言える。
【００５３】
電流密度５．０ｍＡｃｍ−２，１ｈ，５℃の条件でアノード酸化を行った試料の化学組成をＸＰＳにより分析した結果を図１０に示す。まずチタン領域のスペクトルを見ると、Ｔｉ４＋のピークが現れたためＴｉＯ２の生成が確認出来た。スパッタ後のスペクトルを見ると、Ｔｉ３＋とＴｉ２＋の部分がブロードとなったため、皮膜内部にはＴｉＮとＴｉＯが生成していることが確認出来た。さらに窒素領域のスペクトルから、皮膜表面はＮＯ３−とＮＨ４＋の吸着のみだが、皮膜内部には窒化物が生成していることがわかった。
前述の試料をＴＥＭにより観察した結果を図１１に示す。図１２には、そのＥＤＳスペクトル図を示す。電子線回折により結晶構造の違いを確認したところ異なる結果となっため、上層がアノード酸化により形成した酸化皮膜、下層がＴｉ板であることがわかった。
【００５４】
３−２  硝酸イオンを含まない溶液を用いたアノード酸化
３−２−１  硫酸を用いた系
１０ｖｏｌ％硫酸溶液を用いて電圧による影響を検証した結果を図１３，１４，１５に示す。図１６には試験片を示す。
ＳＥＭ画像からわかるように、２０−６０Ｖでは不均一な皮膜、７０−９０Ｖではナノポーラスは形成してないが均一な皮膜、１００Ｖで細孔径φ５０−１５０ｎｍのナノポーラスが形成し且つ均一な皮膜の生成に成功した。この一因として、低い電圧では十分な電流が流れなかったため不均一な表面となったと考えられる。
【００５５】
１００Ｖの際に生成した皮膜の化学組成をＸＰＳにより分析した結果を図１７に示す。チタン領域のスペクトルを見ると、Ｔｉ４＋のピークが現れたためＴｉＯ２の生成が確認出来た。スパッタ後のスペクトルを見ると、Ｔｉ２＋の部分にピークが現れたため皮膜内部にはＴｉＯが生成していることがわかった。
【００５６】
３−２−２  硫酸アンモニウムを用いた系
０．５Ｍ硫酸アンモニウム溶液を用いて電圧による影響を検証した結果を図１８に示す。１５−２５Ｖで比較を行った結果、いずれも表面が不均一な皮膜が生成した。これらの皮膜が、硫酸溶液を用いた場合に生成した皮膜と類似していたため、次に１００Ｖでアノード酸化を行った際の溶液の濃度による影響を検証した結果を図１９に示す。０．５Ｍと２Ｍの溶液で比較を行った結果、２Ｍの際に細孔径φ５０〜２００ｎｍのナノポーラスが形成し且つ均一な皮膜の生成に成功した。
【００５７】
２Ｍで生成した皮膜の化学組成をＸＰＳにより分析した結果を図２０に示す。まずチタン領域のスペクトルを見ると、Ｔｉ４＋のピークが現れたためＴｉＯ２の生成が確認出来た。スパッタ後のスペクトルを見ると、Ｔｉ３＋とＴｉ２＋の部分がブロードとなったため、皮膜内部にはＴｉＮとＴｉＯ２が生成していることが確認出来た。さらに窒素領域のスペクトルから、皮膜表面はＮＨ４−の吸着のみだが、皮膜内部には窒化物が生成していることがわかった。この結果から、ＮＯ３−を含まない溶液を用いた場合でも、ＴｉＯ２とＴｉＮの複合皮膜は生成することがわかった。しかし、窒化物のピークの強度を比較すると硝酸アンモニウム溶液を用いたほうが強いため、ＴｉＮを生成させる際にＮＯ３−も関与しているとわかった。
【００５８】
前述の試料をＴＥＭで観察した結果を図２１に示す。また、ＥＤＳスペクトルを図２２に示す。電子線回折により結晶構造の違いを確認したところ異なる結果となったため、上層がアノード酸化により形成した酸化皮膜、下層がＴｉ板であると言える。
３−２−３  アンモニア水を用いた系
１０ｖｏｌ％アンモニア水を用いて電圧による影響を検証した結果を図２３に示す。１５−２５Ｖで比較を行った結果、いずれも不均一な皮膜が生成しポーラスは形成しなかった。
【００５９】
生成した皮膜の化学組成をＸＰＳにより分析した結果を図２４に示す。まずチタン領域のスペクトルを見ると、Ｔｉ４＋のピークが現れたためＴｉＯ２の生成が確認出来た。さらに窒素領域のスペクトルから、皮膜表面にはＮＨ４＋とＮＯ３−の吸着が確認された。
【００６０】
３−３  二段階アノード酸化
３−３−１  一段階目：硫酸，  二段階目：硝酸アンモニウム
一段階目は密着性改善のために緻密膜を形成させ表面にふたをすること、二段階目は酸化皮膜内に窒化物を生成させることを目的とし、二段階アノード酸化を行った。
【００６１】
まず、一段階目に１０ｖｏｌ％硫酸溶液を用い２０Ｖ（図１３），５０Ｖ（図１４），１００Ｖ（図１５）それぞれ室温で２０ｍｉｎ、二段階目に０．０５Ｍ硝酸アンモニウム溶液を用い５℃で１ｈのアノード酸化を行った際の電流密度−時間曲線を図２５に示す。始めの電流密度が安定しない部分でバリヤー層が、電流密度が安定している時にポーラス層の形成が起こっているとわかる。
なお、図２６には、試験片の外観図を示す。図２７のＳＥＭ画像からわかるように一段階目に表面が不均一であった（ａ），（ｃ）は、二段階目のアノード酸化後にはさらに不均一な皮膜となった。一方で、一段階目に非常に均一な皮膜が生成した（ｅ）は二段階目のアノード酸化後でも均一に保たれていた。硝酸アンモニウム溶液を用いたアノード酸化により形成した皮膜と比較すると、皮膜が基板からはがれにくくなっていたため、基板と酸化皮膜の密着性が改善されたと言える。
【００６２】
二段階アノード酸化により均一な皮膜が生成した試料の断面形態の観察と、電子線回折により結晶構造を分析した結果を図２８に示す。ＳＥＭ画像から膜厚は約４５０ｎｍであることがわかった。さらに、結晶構造の違いから上層の一段階目にすｐ生成した層と下層の二段階目に生成した層の二層構造の皮膜が生成していることがわかった。
【００６３】
なお、図２９、３０はＥＤＳスペクトル図である。
【００６４】
試料の化学組成をＸＰＳにより分析した結果を図３１に示す。まずチタン領域のスペクトルを見ると、Ｔｉ４＋のピークが現れたためＴｉＯ２の生成が確認出来た。スパッタ後のスペクトルを見ると、Ｔｉ３＋とＴｉ２＋の部分がブロードとなったため、皮膜内部にはＴｉＮとＴｉＯが生成していることが確認出来た。さらに窒素領域のスペクトルから、皮膜表面はＮＯ３−とＮＨ４＋の吸着のみだが、皮膜内部には窒化物が生成していることがわかった。
【００６５】
３−３−２  一段階目：硫酸アンモニウム，  二段階目：硝酸アンモニウム
一段階目に２Ｍ硫酸アンモニウム溶液を用い１００Ｖ，５℃，１ｈ（図１９）、二段階目に０．０５Ｍ硝酸アンモニウム溶液を用い２５Ｖ，５℃，１ｈのアノード酸化を行った結果を図３２に示す。皮膜表面は均一であり、先ほどと同様に基板と酸化皮膜の密着性が改善されたと言える。断面のＳＥＭ画像から、膜厚約５００ｎｍの二層構造の皮膜が生成したことがわかった。
【００６６】
３−４  アノード酸化皮膜のリチウムイオン２次電池の電極としての特性評価
二段階アノード酸化により作製した試料を４００℃、２ｈの加熱処理を施した後、電池としての特性評価を行った結果を以降に示す。
まず使用した試料の加熱処理前後のＸＲＤパターンを図３３に示す。純ＴｉのＸＲＤパターンと比較して、アノード酸化を行うことでアナタ−ゼ型のＴｉＯ２が生成したことがわかる。加熱処理前後には大きなピークの変化は見られなかった。
【００６７】
一段階目に硫酸溶液、二段階目に硝酸アンモニウム溶液を用いて二段階アノード酸化を行った試料の充放電曲線とサイクル特性を図３４に示す。最大放電容量１７．３ｍＡｈｃｍ−２（３．８ｍＡｈｎｍ−３）、５０サイクル後の放電容量１５．４ｍＡ  ｈｃｍ−２（３．４ｍＡｈｎｍ−３）となり５０サイクル後の容量維持率は８９．２％となった。ナノ構造を有するＴｉＯ２皮膜の電池特性に関する既往の研究として、膜厚１μｍ（ナノチューブ）の皮膜で放電容量０．１５０ｍＡｈｃｍ−２（１５．０ｍＡｈμｍ−３）、膜厚９μｍ（ナノポーラス）の皮膜で放電容量０．２４０ｍＡｈｃｍ−２（２．７ｍＡｈμｍ−３）の結果が報告されている。既往の研究結果と比較すると、膜厚が薄いにも関わらず放電容量が大きくなったため、放電容量は改善されたと言える。一因として、皮膜内にＴｉＮが含まれていることにより導電性が改善され、ＴｉＯ２が効率的に利用されたためと考えられる。
【００６８】
次に一段階目に硫酸アンモニウム溶液、二段階目に硝酸アンモニウム溶液を用いて二段階アノード酸化を行った試料の充放電曲線とサイクル特性を図３４に示す。最大放電容量６０．０ｍＡｈｃｍ−２（１２．０ｍＡｈｎｍ−３）、５０サイクル後の放電容量５１．７ｍＡｈｃｍ−２（１０．３ｍＡｈｎｍ−３）となり、５０サイクル後の容量維持率は８６．６％となった。上述の試料と比較して、放電容量がさらに改善された。この一因として、一段階目にもＮＨ４＋を含む溶液を用いたことにより、皮膜内のＴｉＮ生成量が増加したためと考えられる。
なお、硫酸溶液を用いたアノード酸化により生成したＴｉＯ２皮膜の電池特性（(a) 充放電曲線  (b) サイクル特性）を図３６に示す。
様々な条件でアノード酸化を行い、ナノポーラスＴｉＯ２−ＴｉＮ複合皮膜の創製を試み、リチウムイオン２次電池としての特性評価を行った。そこで得られた結果は以下の通りである。
【００６９】
（１）  硝酸アンモニウム溶液を用いて電圧・電流密度・温度による影響を検証した結果、５−３５（好ましくは２０−２５Ｖ）または３．０−５．０ｍＡｃｍ−２でアノード酸化することにより細孔径約φ２５ｎｍ、細孔間距離約８０ｎｍのナノポーラス皮膜が形成した。  
（２）  ＸＰＳの分析結果から、硝酸アンモニウム溶液を用いたアノード酸化により生成した皮膜内にＴｉＯ２のほかにＴｉＮの生成を確認できたためＴｉＯ２−ＴｉＮ複合皮膜が生成した。
（３）  硫酸溶液または硫酸アンモニウム溶液を用いてアノード酸化を行った結果、１００  Ｖの際に細孔径φ５０−１５０ｎｍ、細孔間距離約２５０ｎｍ、膜厚４５０−５００  ｎｍのナノポーラス皮膜が形成した。
（４）  一段階目に硫酸溶液または硫酸アンモニウム溶液、二段階目に硝酸アンモニウム溶液を用いて二段階アノード酸化を行った結果、密着性の良いナノポーラスＴｉＯ２−ＴｉＮ複合皮膜が形成した。
（５）  二段階アノード酸化により作製した試料を用いて電池としての特性評価を行った結果、最大放電容量６０．０ｍＡｈｃｍ−２（１２．０ｍＡｈｎｍ−３），容量維持率８６．６％の結果が得られた。
【００７０】
以上のことから、バインダーフリーのリチウムイオン２次電池電極としてナノポーラスＴｉＯ２−ＴｉＮ複合皮膜の応用が期待できる。
【図１】
2015190039.tif 000004
【図２】
2015190039.tif 000005
【図３】
2015190039.tif 000006
【図４】
2015190039.tif 000007
【図５】
2015190039.tif 000008
【図６】
2015190039.tif 000009
【図７】
2015190039.tif 000010
【図８】
2015190039.tif 000011
【図９】
2015190039.tif 000012
【図１０】
2015190039.tif 000013
【図１１】
2015190039.tif 000014
【図１２】
2015190039.tif 000015
【図１３】
2015190039.tif 000016
【図１４】
2015190039.tif 000017
【図１５】
2015190039.tif 000018
【図１６】
2015190039.tif 000019
【図１７】
2015190039.tif 000020
【図１８】
2015190039.tif 000021
【図１９】
2015190039.tif 000022
【図２０】
2015190039.tif 000023
【図２１】
2015190039.tif 000024
【図２２】
2015190039.tif 000025
【図２３】
2015190039.tif 000026
【図２４】
2015190039.tif 000027
【図２５】
2015190039.tif 000028
【図２６】
2015190039.tif 000029
【図２７】
2015190039.tif 000030
【図２８】
2015190039.tif 000031
【図２９】
2015190039.tif 000032
【図３０】
2015190039.tif 000033
【図３１】
2015190039.tif 000034
【図３２】
2015190039.tif 000035
【図３３】
2015190039.tif 000036
【図３４】
2015190039.tif 000037
【図３５】
2015190039.tif 000038
【図３６】
2015190039.tif 000039